Brevet FR2873134A1 — publié le 20060120

La présente invention a notamment pour objet un matériau en feuille et un document ou un support d'impression comportant ou constitué par un tel matériau en feuille. Il existe un besoin pour améliorer encore la protection des documents de sécurité ou de valeur contre la falsification. Par ailleurs, les billets de banque sont souvent pliés à l'usage, ce qui les fragilise et peut entraîner des déchirures après une certaine période d'utilisation. Il existe ainsi également un besoin pour renforcer mécaniquement les documents de sécurité ou de valeur, notamment les billets de banque. La présente invention vise notamment à répondre à l'un au moins des besoins précités. L'invention a pour objet, selon l'un de ses aspects, un matériau en feuille dont la particularité est d'incorporer au moins une structure tricotée. L'expression matériau en feuille peut désigner dans la description et les revendications une feuille de papier et/ou de matière plastique, présentant une structure monocouche ou multicouche, composite ou non. Un matériau en feuille peut par exemple présenter une épaisseur relativement faible, notamment inférieure ou égale à 3 mm, par exemple égale à 100 gm environ, et être flexible. Dans un exemple de mise en oeuvre de l'invention, le matériau en feuille peut être conditionné en bobine, notamment avant d'être découpé au format souhaité. L'invention offre de nombreux avantages. Tout d'abord, la structure tricotée peut permettre, si on le souhaite, en fonction par exemple de son positionnement, de sa nature et de sa taille, de renforcer mécaniquement le matériau en feuille, et réduire notamment le risque de déchirure de celui-ci. Cela peut être utile notamment pour améliorer la résistance mécanique des billets de banque, par exemple. Le fait que la structure soit tricotée permet de la réaliser si on le souhaite avec des mailles relativement larges, ce qui peut faciliter son incorporation à une masse papetière. Par ailleurs, la structure étant tricotée, celle-ci peut présenter une certaine élongation dans au moins une direction, ce qui peut rendre plus facile son incorporation dans un papier, par exemple. Il est possible de conférer à la structure tricotée, par exemple en choisissant le motif des mailles, l'allongement que l'on souhaite, afin notamment de permettre l'incorporation de la structure au sein d'une couche fibreuse lors de sa fabrication sur une machine papetière. L'allongement présenté par la structure tricotée sera avantageusement suffisant pour éviter l'apparition de contraintes internes susceptibles d'endommager la couche fibreuse ou la structure tricotée elle-même, notamment lors du séchage du papier. L'allongement peut être, avant l'incorporation de la structure dans le matériau en feuille, par exemple compris entre environ 1 % et environ 5 %, notamment d'au moins environ 1 %, 2 %, 3 %, 4 % ou 5 %, suivant une direction d'allongement prédéterminée. Lorsque la structure tricotée se présente sous la forme d'une bande, la direction d'allongement précitée est avantageusement parallèle à la direction longitudinale de la bande, laquelle peut correspondre à la direction de défilement de la structure tricotée dans la machine papetière. La structure tricotée peut être réalisée, si on le souhaite, de manière à pouvoir s'allonger suivant deux directions différentes, notamment deux directions perpendiculaires entre elles. Par exemple, l'allongement de la structure tricotée peut être d'au moins 3 % suivant une première direction et d'au moins 1 % suivant une deuxième direction, perpendiculaire à la première, avant incorporation de la structure tricotée dans le matériau en feuille. En outre, grâce à l'invention, il est possible, le cas échéant, d'incorporer dans la structure une grande variété de fils, présentant ou non de manière intrinsèque l'étirabilité nécessaire, tout en assurant que la structure présente l'allongement global souhaité. Avantageusement, la structure est tricotée avec au moins cinq fils, notamment au moins dix fils, par exemple environ vingt fils. La structure tricotée peut comporter par exemple au moins un fil en métal ou en un alliage métallique, par exemple en acier ou en alliage de type Permalloy permettant une détection antivol. La structure pourra également, le cas échéant, incorporer au moins un fil servant à l'authentification. La structure tricotée peut être réalisée avec diverses formes de mailles, ce qui peut permettre par exemple de créer des motifs spécifiques, qui pourront contribuer à rendre plus difficile la falsification et/ou servir à l'identification d'un document soit au niveau de l'aspect visuel, soit au toucher, par exemple par des malvoyants. La structure tricotée pourra encore être réalisée avec une forme variable, par exemple une bande présentant une largeur non constante, ce qui permet d'accroître les possibilités esthétiques, d'identification et/ou d'authentification, par exemple en combinaison avec d'autres éléments d'authentification se superposant au moins partiellement à la structure tricotée ou intégrés à celle-ci. La structure tricotée peut comporter un ou plusieurs fils en matière plastique, notamment en polyamide, en acrylique ou en polyester, à base de fibres minérales, par exemple de verre ou de carbone, ou encore à base de matière(s) végétale(s) ou animale(s). Tous les fils de la structure tricotée peuvent être réalisés dans une même matière, par exemple l'une des matières plastiques précitées ou, en variante, la structure tricotée comporte au moins deux fils réalisés dans des matières différentes. Tous les fils de la structure peuvent par exemple être en matière plastique, à l'exception d'un qui est métallique. Plus le nombre de fils différents sera élevé, plus la structure pourra être difficile à reproduire et donc à contrefaire. La structure tricotée peut être au moins partiellement de type tricot uni, tricot côte 1/1, côte anglaise, côte demi-anglaise, variure, tricot guilloché, tricot 8 serrures , interlock, tricot-tissu, tricot jacquard, tricot à mailles retournées, cette liste n'étant pas limitative. Dans un exemple de mise en oeuvre de l'invention, la structure tricotée est configurée pour créer sur au moins une face extérieure du matériau en feuille, notamment sur deux faces extérieures du matériau en feuille, une texture perceptible visuellement et/ou au toucher. Afin d'améliorer l'authentification et/ou l'identification d'un document, la structure peut comporter au moins un élément d'authentification et/ou d'identification choisi par exemple parmi: un élément de mise en évidence d'une falsification, notamment visible et/ou détectable à l'aide d'un dispositif spécifique de détection, un élément à effet optique variable et/ou diffractif, interférentiel, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents ou fluorescents, des composés photochromiques, thermochromiques, électroluminescents et/ou piézochromiques et/ou qui changent de couleur au contact d'un ou de plusieurs produits prédéterminés. Dans un exemple de mise en oeuvre de l'invention, l'élément d'authentification et/ou d'identification est porté par au moins un fil de la structure tricotée. La structure peut comporter l'un au moins des fils suivants, notamment une combinaison de ceux-ci: un fil fluorescent ou phosphorescent, un fil magnétique présentant des propriétés de magnétisme doux ou dur, un fil permettant une détection par exposition à des micro-ondes. La multiplication des fils présentant des propriétés différentes pourra renforcer la sécurité. La ou les éléments d'authentification et/ou d'identification pouvant être incorporés sur les fils de la structure tricotée, l'invention permet le cas échéant d'assurer un meilleur rendu, notamment visuel, et d'obtenir un effet plus homogène et stable, par rapport notamment au cas où les éléments d'authentification et/ou d'identification, par exemple des fibres ou des marqueurs, seraient dispersés dans la masse de la couche fibreuse. La structure tricotée peut comporter tous types de fils, par exemple un fil aplati, un fil ayant une forme étoilée en section, un fil texturé, un fil torsadé, un fil monobrin ou multibrin, par exemple un fil double. L'un des fils de la structure peut être composite, c'est-à-dire comporter au moins deux matériaux différents, par exemple une âme dans un premier matériau et une gaine dans un deuxième matériau. Au moins un fil de la structure peut notamment comporter un enrobage comportant une multicouche interférentielle, procurant un effet de couleur, cet enrobage comportant par exemple une succession de couches de hauts et bas indices de réfraction. La structure tricotée peut comporter au moins deux fils de couleurs différentes. Les couleurs des fils de la structure peuvent ainsi servir pour l'authentification et/ou l'identification. En variante, tous les fils de la structure présentent la même couleur. Dans un exemple de mise en oeuvre de l'invention, les fils de la structure présentent, par exemple suivant une direction transversale lorsque la structure se présente sous la forme d'une bande, des entrecroisements formant un code détectable, éventuellement par un dispositif de détection spécifique, notamment optique. Dans un exemple de mise en oeuvre de l'invention, la structure est tricotée de manière à présenter au moins un motif, notamment un dessin, un logo ou un texte. Le motif, dessin, logo ou texte peut, le cas échéant, se répéter à intervalles réguliers le long de la structure. La structure tricotée peut présenter une épaisseur inférieure ou égale à 100 m, notamment inférieure à 50 m, et avoir par exemple une forme en bande, avec notamment une largeur inférieure à 50 mm, notamment inférieure à 20 mm, par exemple comprise entre 5 et 30 mm lorsqu'elle doit être utilisée en tant que fil de sécurité . La structure tricotée peut encore s'étendre sur toute la largeur du matériau en feuille, notamment lorsque la structure tricotée vise à renforcer celui-ci. L'épaisseur du matériau en feuille peut être supérieure à celle de la structure. Dans un exemple de mise en oeuvre de l'invention, lorsque la nature des fils utilisés le permet, la structure est thermofixée au moins partiellement, notamment à chaud par calandrage, afin d'améliorer sa stabilité dimensionnelle et/ou réduire son épaisseur. Lors de la thermofixation, les entrecroisements de fils peuvent notamment subir une fusion qui solidarise les fils entre eux. La structure tricotée peut comporter un revêtement qui la recouvre au moins partiellement. Celui-ci peut comporter par exemple un adhésif permettant d'améliorer l'ancrage de la structure au sein du matériau en feuille, par exemple un vernis thermoscellable. Le revêtement peut encore comporter, si on le souhaite, des particules, par exemple des particules magnétiques ou des pigments, par exemple des pigments iridescents. Le revêtement peut également comporter une structure multicouche interférentielle, produisant un effet de couleur observé à travers une fenêtre du matériau en feuille par exemple. Dans un exemple de mise en oeuvre de l'invention, le revêtement comporte un métal, par exemple de l'aluminium ou du cuivre. La structure tricotée peut encore être revêtue au moins partiellement par une encre, notamment une encre déposée par impression. L'encre peut contenir au moins un composé luminescent, fluorescent, photochromique, thermochromique, électroluminescent et/ou piézochromique. La structure tricotée peut être au moins partiellement noyée dans une couche du matériau en feuille, cette couche étant notamment non textile. Cette couche peut par exemple être de nature fibreuse, et contenir des fibres papetières, par exemple cellulosiques et/ou des fibres de nature synthétique. Lorsque la structure tricotée est noyée au moins partiellement dans une couche fibreuse, elle présente avantageusement des mailles avec une taille choisie pour permettre la pénétration de fibres à travers ces mailles, de manière à assurer une cohésion satisfaisante de la couche fibreuse et un bon ancrage de la structure au sein de la couche fibreuse. Les mailles de la structure peuvent former par exemple des vides ayant une surface d'au moins 0,1 mm2, notamment d'au moins 1 mm2, par exemple d'au moins 5 mm2, par exemple d'au moins environ 9 mm2 ou 16 mm2, voire plus, lorsque la structure est à plat et observée de dessus. Dans un exemple de mise en oeuvre de l'invention, la structure tricotée comporte au moins une portion noyée dans au moins une couche du matériau en feuille et au moins une portion découverte, par exemple une succession de portions alternativement noyées et découvertes. La structure tricotée peut, en variante, être entièrement noyée dans le matériau en feuille ou venir sur toute sa longueur à affleurement d'une face extérieure de celuici. Dans un exemple de mise en oeuvre de l'invention, la structure tricotée présente une largeur inférieure à celle du matériau en feuille. En variante, la structure tricotée peut s'étendre sur toute l'étendue du matériau en feuille, à sa surface ou non. La structure peut notamment s'étendre d'un premier bord du matériau en feuille à un deuxième bord, opposé au premier. L'invention a encore pour objet un document, notamment de sécurité et/ou de valeur, comportant et/ou constitué par un matériau en feuille tel que défini ci-dessus. Le document peut être choisi parmi: un billet de banque, un papier de sécurité, un feuillet ou une couverture de passeport, un visa, un coupon, un document de valeur autre qu'un billet de banque, par exemple un chèque ou une carte de crédit, une étiquette de protection et/ou d'authentification, une étiquette de traçabilité. L'invention a encore pour objet un support d'impression comportant et/ou constitué par un matériau en feuille tel que précité. Ce support d'impression peut être constitué par exemple par un papier à lettre, un papier pour imprimante, une enveloppe, un papier carton, cette liste n'étant pas limitative. L'invention a encore pour objet, selon un autre de ses aspects, indépendamment ou en combinaison avec ce qui précède, une structure tricotée destinée à être incorporée au moins partiellement dans un matériau en feuille, la structure tricotée comprenant au moins un élément d'authentification et/ou d'identification. L'invention a encore pour objet, selon un autre de ses aspects, indépendamment ou en combinaison avec ce qui précède, un matériau en feuille comportant au moins une structure à fils entrecroisés, notamment tricotée, la structure ayant une largeur inférieure à celle du matériau en feuille. Une telle structure peut être configurée par exemple pour créer sur au moins une face du matériau en feuille, notamment sur deux faces, une texture perceptible visuellement et/ou au toucher et comporter éventuellement au moins un élément d'authentification et/ou d'identification. L'invention a encore pour objet, selon un autre de ses aspects, un matériau en feuille comportant une structure à fils entrecroisés, notamment tricotée, au moins partiellement noyée dans au moins une couche, notamment une couche fibreuse, du matériau en feuille. Une telle structure présente avantageusement des mailles ayant une taille suffisamment grande pour permettre la pénétration de fibres à travers la structure. Les mailles peuvent former par exemple des vides ayant une surface d'au moins 0,1 mm2, notamment d'au moins 1 mm2, par exemple d'au moins 5 mm2, par exemple d'au moins 9 mm2 environ ou 16 mm2 environ, lorsque la structure est observée à plat de dessus. La structure peut s'étendre sur sensiblement toute l'étendue du matériau en feuille, ou en variante, seulement dans une zone de pliage du matériau en feuille, notamment dans une zone médiane de celui-ci. Dans un exemple de mise en oeuvre de l'invention, la structure s'étend le long d'au moins un bord du matériau en feuille. Celui-ci peut incorporer une unique structure tricotée ou, en variante, au moins deux structures tricotées, par exemple une première structure tricotée dans une zone médiane et des deuxième et troisième structures tricotées sensiblement parallèles à la première et s'étendant le long de deux bords opposés du matériau en feuille. Dans le cas d'un billet de banque, cela peut permettre par exemple de renforcer les coins. L'invention a encore pour objet, selon un autre de ses aspects, un procédé de fabrication d'un matériau en feuille, comportant les étapes suivantes: - former au moins une couche fibreuse par une technique papetière, par exemple par dépôt de fibres sur une surface immergée dans une dispersion de matière fibreuse, amener une structure à fils entrecroisés, notamment tricotée, au contact de la couche fibreuse, pendant ou après sa formation. L'invention a encore pour objet, selon un autre de ses aspects, un procédé de fabrication d'un matériau en feuille, comportant les étapes suivantes: - former un premier jet de papier par dépôt de fibres sur une première surface immergée dans une dispersion de matière fibreuse, - former un deuxième jet de papier par dépôt de fibres sur une deuxième surface immergée dans une dispersion de matière fibreuse, - amener la structure entre les premier et deuxième jets de papier, - assembler les premier et deuxième jets de papier de manière à prendre en sandwich la structure. L'invention a encore pour objet, selon un autre de ses aspects, un procédé de fabrication d'une structure tricotée destinée à être incorporée dans un matériau en feuille, le procédé comportant les étapes suivantes: tricoter une nappe ayant une largeur supérieure à celle de la structure, découper la nappe pour former la structure, la découpe étant notamment réalisée par ultrasons. En variante, la structure est tricotée avec sa largeur définitive, ce qui permet de ne pas avoir à réaliser de découpes après le tricotage. La structure peut être soumise à un traitement thermique, notamment à une thermofixation, par exemple à chaud par calandrage, avant son incorporation dans le matériau en feuille. Dans un exemple de mise en oeuvre de l'invention, on dépose un revêtement sur la structure déjà tricotée, notamment après une thermofixation éventuelle. En variante ou additionnellement, on dépose un revêtement sur au moins l'un des fils de la structure, avant le tricotage. Le revêtement peut être une encre déposée notamment par impression. L'invention a encore pour objet, selon un autre de ses aspects, un procédé d'authentification et/ou d'identification d'un document de sécurité et/ou de valeur comportant un matériau en feuille incorporant une structure tricotée, le procédé comportant les étapes suivantes: - acquérir au moins une information caractéristique du maillage de la structure tricotée, par exemple le type de maille, la taille des mailles ou la disposition de celles-ci, - vérifier l'authenticité et/ou l'identité du document à partir au moins de ladite information. Il est par exemple possible de prévoir dans deux documents différents, par exemple deux coupures différentes de billets de banque, des structures tricotées ayant des maillages différents, permettant de distinguer les deux coupures. Lorsque les fils de la structure tricotée forment en s'entrecroisant un code, l'authentification et/ou l'identification du document peut s'effectuer en déterminant le code correspondant. L'invention a encore pour objet une procédé d'authentification dans lequel on analyse au moins un fil de la structure tricotée. L'analyse peut par exemple être une analyse optique, chimique, mécanique, voire une analyse des propriétés biologiques, électriques ou électromagnétiques d'au moins un fil. L'invention pourra être mieux comprise à la lecture de la description détaillée qui va suivre, d'exemples de mise en oeuvre non limitatifs de celle-ci, et à l'examen du dessin annexé, sur lequel: - la figure 1 représente, schématiquement et partiellement, un exemple de document réalisé conformément à l'invention, - la figure 2 représente isolément, schématiquement et partiellement, en vue de dessus, la structure incorporée dans le document de la figure 1, - la figure 3 représente, schématiquement et partiellement, une structure tricotée, présentant des motifs, - les figures 4 à 6 représentent, schématiquement et partiellement, en coupe transversale, des documents conformes respectivement à d'autres exemples de mise en oeuvre de l'invention, - les figures 7 à 9 illustrent, schématiquement et partiellement, l'entrecroisement des mailles de différentes structures tricotées, - la figure 10 représente, schématiquement et partiellement, un détail d'une structure tissée, - les figures 11 à 13 représentent, schématiquement et partiellement, deux documents conformes à d'autres exemples de mise en oeuvre de l'invention, - la figure 14 illustre schématiquement une étape d'un procédé de fabrication du document de la figure 1, selon un exemple de mise en oeuvre de l'invention, et - la figure 15 illustre schématiquement une étape d'un procédé de fabrication d'un document selon un autre exemple de mise en oeuvre de l'invention. Sur le dessin, dans un souci de clarté, les proportions relatives des différents éléments représentés n'ont pas toujours été respectées, les vues étant schématiques. On a représenté sur la figure 1 un document 1 formant un matériau en feuille au sens de l'invention, par exemple un billet de banque, comportant une couche fibreuse 2, dans laquelle est incorporée une structure tricotée 3 conforme à l'invention. Le document 1 peut encore constituer un papier de sécurité, un passeport, un visa, un coupon, un document de valeur autre qu'un billet de banque, une étiquette de protection contre la contrefaçon de marques ou une étiquette de traçabilité. Comme illustré sur la figure 2, la structure tricotée 3 peut se présenter sous la 10 forme d'une bande d'axe longitudinal X, avec une largeur inférieure à celle du document 1, étant par exemple d'environ 15 mm ou moins. Quelle que soit la nature du matériau en feuille dans laquelle elle est incorporée, la structure 3 peut être tricotée de différentes manières. Celle-ci peut par exemple être un tricot uni, étant tricoté sur une fonture seulement d'une machine à tricoter. En variante, la structure 3 peut être un tricot à côtes, formé sur deux fontures simultanément d'une machine à tricoter. Parmi les différents types de tricot à côtes, on peut citer à titre d'exemple un tricot à côte 1/1 à mailles simples. Le tricot à côtes peut encore être un tricot à mailles chargées, encore appelé tricot à côte anglaise. On a représenté sur la figure 7 un schéma d'entrecroisement de mailles d'un tricot à côte anglaise à mailles doubles. Le tricot à côtes peut aussi être un tricot à côte demi-anglaise, avec des rangées de côte 1/1 alternées avec des rangées de côte anglaise. La structure 3 peut en variante être tricotée de manière à former une variure ou un tricot guilloché. Dans un autre exemple de mise en oeuvre de l'invention, la structure 3 forme un tricot 8 serrures , par exemple un tricot interlock, permettant de réaliser la structure 3 5 avec des motifs en rayure ou en damier. La structure 3 peut encore être formée par un tricot-tissu présentant un mélange de rangées en côte et de rangées en uni. Pour réaliser la structure 3 avec des motifs 9, par exemple des dessins d'étoiles, comme illustré sur la figure 3, la structure 3 peut être tricotée suivant un tricot intersia ou 10 un tricot jacquard. La structure 3 peut encore être tricotée en mailles retournées, comme illustré sur la figure 9. Bien entendu, l'invention n'est pas limitée aux exemples de tricots précités, et d'autres structures à fils entrecroisés peuvent encore convenir. Pour les techniques de tricotage, on pourra se référer à l'ouvrage "Cours de tricotage DUBIEB", Edouard DUBIEB, Neufchatel, SUISSE. La structure tricotée 3 peut présenter avant son incorporation dans le document 1 un allongement suivant l'axe X d'au moins environ 3 % par exemple. Le nombre de fils constitutifs de la structure tricotée 3 peut dépendre par exemple des motifs ou éléments d'identification ou d'authentification que l'on souhaite intégrer. La structure tricotée 3 peut comporter par exemple au moins cinq fils, notamment au moins dix fils, par exemple environ vingt fils. La structure 3 peut être tricotée avec sa largeur définitive, de sorte qu'il n'est pas nécessaire de réduire sa largeur avant son incorporation dans la couche fibreuse. En variante, la structure 3 définitive est obtenue par découpage, notamment par ultrasons, d'une nappe tricotée ayant une largeur supérieure à la largeur définitive de la structure 3. Afin d'améliorer la stabilité dimensionnelle et/ou réduire son épaisseur, la structure tricotée 3 peut subir un traitement thermique, par exemple être thermofixée à chaud par calandrage, notamment lorsque les fils utilisés sont en matière thermoplastique. La structure 3 peut être enduite, le cas échéant, d'un adhésif, par exemple un vernis thermoscellable. La structure 3 peut être tricotée à partir de fils de même nature comme illustré sur la figure 7, ou, en variante, à partir de plusieurs fils de natures différentes, afin par exemple de multiplier les sécurités. La structure 3 comporte par exemple au moins l'un des fils suivants: - un fil en matière plastique, notamment en polyamide, en acrylique ou en polyester, - un fil métallique, notamment en acier, - un fil à base de fibres de verre ou de carbone, - un fil à base de matière végétale ou animale. Comme illustré sur la figure 8, la structure 3 peut comporter uniquement des fils 10 en polyamide, à l'exception d'un fil 11 métallique, en acier par exemple, notamment en un matériau de type Permalloy, lequel peut permettre une détection par certains portiques antivol. Dans les exemples illustrés aux figures 7 et 8, les rangées de mailles sont sensiblement parallèles à l'axe X. La structure 3 peut comporter des fils ayant tous la même couleur ou en variante comporter au moins deux fils de couleurs différentes. En fonction du niveau de sécurité souhaité, la structure 3 peut comporter l'un au moins d'un fil fluorescent ou phosphorescent, d'un fil magnétique présentant des propriétés de magnétisme doux ou dur et d'un fil compatible avec une détection aux micro-ondes. Il est possible d'incorporer dans la structure 3, à la demande, au moins un élément d'authentification et/ou d'identification choisi parmi l'un des éléments suivants: un élément de mise en évidence d'une falsification, notamment visible et/ou détectable à l'aide d'un dispositif spécifique de détection, un élément à effet optique variable et/ou diffractif, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents ou fluorescents, des composés photochromiques, thermochromiques, électroluminescents et/ou piézochromiques et/ou qui changent de couleur au contact d'un ou de plusieurs produits prédéterminés. Le ou les éléments d'authentification et/ou d'identification précités peuvent être incorporés dans un revêtement déposé sur la structure tricotée 3, par exemple par enduction ou impression. La structure tricotée 3 peut être réalisée de telle sorte qu'il soit possible d'authentifier et/ou d'identifier un document à partir d'un paramètre du maillage de la structure 3 et/ou par détection d'un élément d'authentification et/ou d'identification présent sur la structure 3. La structure tricotée 3 peut être complètement noyée dans la couche fibreuse 2, comme on peut le voir sur la figure 4. En variante, comme illustré sur la figure 5, la structure 3 vient au moins partiellement à affleurement d'une face 4 du document 1, par exemple afin de créer un relief détectable au toucher ou de permettre d'observer visuellement la structure 3, afin par exemple de voir les mailles ou un revêtement de surface déposé sur au moins un fil de celle- ci. En variante encore, comme illustré sur la figure 6, la structure 3 est noyée partiellement dans la couche fibreuse 2 de manière à présenter alternativement des portions noyées et découvertes. A cet effet, la couche fibreuse 2 peut comporter des renfoncements 8 laissant des portions de la structure 3 découvertes. La couche fibreuse 2 peut comporter, le cas échéant, des bossages 9, représentés en pointillés sur la figure 6, situés entre les renfoncements 8. Les mailles choisies peuvent être utilisées pour authentifier et/ou identifier un document, notamment en raison de la texture créée. Par exemple, une première coupure de billets de banque peut comporter une structure tricotée ayant un premier motif de mailles, par exemple à côte anglaise, comme illustré sur la figure 7, et une deuxième coupure comporte une structure avec un deuxième motif de mailles, différent du premier, par exemple à côtes retournées, comme illustré sur la figure 9. Les fils de la structure 3 peuvent en outre présenter des entrecroisements dont la disposition forme un code détectable grâce à un dispositif de détection spécifique, par exemple optique. La structure 3, une fois incorporée dans la couche fibreuse 2, peut créer sur au moins une face extérieure 4 du document 1, notamment sur deux faces, une zone 7 ayant une texture détectable visuellement et/ou au toucher, comme illustré sur la figure 4. La texture dans la zone 7 peut être plus ou moins prononcée en fonction de l'épaisseur de la structure 3. La structure 3 peut présenter par exemple une épaisseur inférieure à 50 m, notamment comprise environ entre 30 m et 40 m, pour une épaisseur totale du matériau en feuille supérieure par exemple. La structure 3 peut encore être utilisée uniquement pour améliorer la résistance mécanique de la couche fibreuse 2 et ne comporter aucun élément d'authentification et/ou d'identification spécifique, auquel cas la structure 3 s'étend de préférence sur toute l'étendue du document 1, et le cas échéant sans induire de relief détectable au toucher à la surface du matériau en feuille. Dans les exemples qui viennent d'être décrits, la structure 3 est tricotée. Selon d'autres aspects de la présente invention, la structure 3 peut être remplacée par une structure 3' qui est tissée, comme illustré sur la figure 10. La structure tissée 3' peut comporter ou non des éléments d'authentification et/ou d'identification, étant réalisée à partir de fils de natures différentes ou non. Dans l'exemple de la figure 1, la structure 3 s'étend sur une largeur relativement faible, entre deux bords opposés 15 du document 1. En variante, la structure 3 ou 3' peut s'étendre sur une largeur plus importante, comme illustré sur la figure 11, de manière à couvrir notamment une zone de pliage du document 1. Dans l'exemple d'un billet de banque, la zone de pliage peut se situer dans une zone médiane. En variante encore, la structure 3 ou 3' peut s'étendre sur toute la surface du 20 document 1, comme illustré sur la figure 12, afin de renforcer mécaniquement le document sur toute sa surface. Un matériau en feuille selon l'invention peut comporter un nombre de structures 3 ou 3' supérieur ou égal à deux. Comme illustré sur la figure 13, le document 1 peut comporter trois structures 3 ou 3', une première s'étendant dans une zone médiane et les deux autres le long de deux bords opposés du document 1. Les deux structures situées en bordure peuvent correspondre par exemple chacune à la moitié d'une structure plus large découpée en deux lors du découpage du document 1 à son format définitif. La structure 3 ou 3' peut être incorporée de diverses façons dans le matériau en feuille. On a représenté, partiellement et schématiquement, sur la figure 14, une machine papetière à forme ronde. Cette machine comporte une cuve 15 contenant une suspension 16 de fibres, par exemple de fibres de cellulose et/ou des linters de coton et/ou des fibres synthétiques et/ou artificielles, dans laquelle est partiellement immergé un cylindre de toile rotatif 17 définissant une surface 18 au contact de laquelle se forme en continu la couche fibreuse 2. On peut incorporer à la couche fibreuse 2, lors de sa formation, la structure tricotée 3 ou tissée 3'. Lorsque la couche fibreuse 2 comporte des bossages 9 comme décrit ci-dessus, le cylindre 17 peut comporter des reliefs 13, représentés en pointillés sur la figure 14, ces reliefs 13 étant constitués par exemple par des bossages sur le cylindre 17 ou par un ou plusieurs masques. On a illustré sur la figure 15 un procédé pour incorporer une structure tricotée ou tissée dans un matériau en feuille selon un autre exemple de mise en oeuvre de l'invention. Dans ce procédé, un premier jet de papier 20 est formé au contact d'une première surface 21 d'un cylindre 22 immergé dans une dispersion fibreuse. Le premier jet 20 est entraîné en direction d'un deuxième cylindre 24 immergé dans une deuxième dispersion fibreuse, un deuxième jet de papier 20 étant formé au contact d'une surface 25 de ce deuxième cylindre 24. Une structure tricotée 3 ou tissée 3' est amenée entre les premier et deuxième jets de papier entre le cylindre 24 et un cylindre d'entraînement 27 de manière à permettre l'incorporation de la structure au sein des deux jets de papier. Bien entendu, l'invention n'est pas limitée aux exemples de mise en oeuvre qui viennent d'être décrits. La structure 3 ou 3' peut par exemple être noyée dans la couche fibreuse 2 sans créer de texture à la surface du matériau en feuille. Dans toute la description, y compris les revendications, l'expression comportant un doit être comprise comme étant synonyme de l'expression comportant au moins un , sauf si le contraire est spécifié. REVENDICATIONS 1. Matériau en feuille (2), caractérisé par le fait qu'il incorpore au moins une structure tricotée (3). 2. Matériau selon la revendication précédente, caractérisé par le fait que la structure tricotée (3) présente, avant son incorporation dans le matériau en feuille, un allongement compris entre environ 1 % et environ 5 %, notamment d'au moins environ 2 %, 3 %, 4 ou 5 %, suivant une direction prédéterminée. 3. Matériau selon la revendication précédente, la structure tricotée se présentant sous la forme d'une bande, caractérisé par le fait que ladite direction d'allongement est sensiblement parallèle à la direction longitudinale (X) de la structure (3). 4. Matériau selon l'une quelconque des revendications 1 à 3, caractérisé par le fait que la structure tricotée (3) comporte au moins deux fils (10; 11) réalisés dans des 15 matières différentes. 5. Matériau selon l'une quelconque des revendications précédentes, caractérisé par le fait que la structure comporte au moins un fil en matière plastique, notamment en polyamide, en acrylique ou en polyester. 6. Matériau selon l'une quelconque des revendications précédentes, caractérisé par le fait que la structure comporte au moins un fil en métal ou alliage. 7. Matériau selon l'une quelconque des revendications précédentes, caractérisé par le fait que le tricot est de type tricot uni, côte 1/1, côte anglaise, côte demi-anglaise, variure, tricot guilloché, tricot 8 serrures , interlock, tricot-tissu, tricot jacquard, tricot à mailles retournées. 8. Matériau selon l'une quelconque des revendications précédentes, caractérisé par le fait que la structure est configurée pour créer sur au moins une face extérieure du matériau en feuille, notamment sur deux faces extérieures du matériau en feuille, une texture perceptible visuellement et/ou au toucher. 9. Matériau selon l'une quelconque des revendications précédentes, caractérisé par le fait que la structure comporte au moins un élément d'authentification et/ou d'identification. 10. Matériau selon la revendication précédente, caractérisé par le fait que l'élément d'authentification et/ou d'identification comporte au moins l'un des éléments suivants: un élément de mise en évidence d'une falsification, notamment visible et/ou détectable à l'aide d'un dispositif spécifique de détection, un élément à effet optique variable, interférentiel et/ou diffractif, iridescent ou à cristaux liquides, un revêtement magnétique ou cristallin, des fibres magnétiques, des traceurs détectables par résonance magnétique, des traceurs détectables par fluorescence X, des biomarqueurs, un vernis ou une encre, des traceurs luminescents, fluorescents ou phosphorescents, des composés photochromiques, thermochromiques, électroluminescents et/ou piézochromiques et/ou qui changent de couleur au contact d'un ou de plusieurs produits prédéterminés. 11. Matériau selon l'une des revendications 9 et 10, caractérisé par le fait que l'élément d'authentification et/ou d'identification est porté par au moins un fil de la structure tricotée. 12. Matériau selon l'une quelconque des revendications 9 à 11, caractérisé par le fait que la structure comporte au moins un fil fluorescent ou phosphorescent. 13. Matériau selon l'une quelconque des revendications 9 à 12, caractérisé par le fait que la structure comporte au moins un fil magnétique. r 14. Matériau selon l'une quelconque des revendications précédentes, caractérisé par le fait que la structure est tricotée de manière à présenter au moins un motif, notamment un dessin, un logo ou un texte. 15. Matériau selon l'une quelconque des revendications précédentes, 5 caractérisé par le fait que la structure est tricotée avec au moins cinq fils, notamment au moins dix fils. 16. Matériau selon l'une quelconque des revendications précédentes, caractérisé par le fait que la structure tricotée présente une épaisseur inférieure ou égale à celle du matériau en feuille, notamment une épaisseur inférieure ou égale à 100 m environ, notamment inférieure à 50 m environ. 17. Matériau selon l'une quelconque des revendications précédentes, caractérisé par le fait que la structure présente une forme en bande. 18. Matériau selon la revendication précédente, caractérisé par le fait que la structure présente une largeur inférieure à 50 mm, notamment comprise entre 5 et 30 mm. 19. Matériau selon l'une quelconque des revendications précédentes, caractérisé par le fait que la structure est au moins partiellement thermofixée. 20. Matériau selon l'une quelconque des revendications précédentes, caractérisé par le fait que la structure tricotée comporte un revêtement recouvrant au moins partiellement celle-ci. 21. Matériau selon la revendication précédente, caractérisé par le fait que le revêtement comporte un adhésif, notamment un vernis thermoscellable. 22. Matériau selon la revendication 20, caractérisé par le fait que le revêtement comporte des particules, notamment magnétiques, ou des pigments. 23. Matériau selon la revendication 20, caractérisé par le fait que la structure tricotée comporte une encre, notamment une encre déposée par impression. 24. Matériau selon la revendication 20, caractérisé par le fait que le revêtement contient au moins un composé luminescent, fluorescent, photochromique, 5 thermochromique, électroluminescent et/ou piézochromique. 25. Matériau selon la revendication précédente, caractérisé par le fait que la structure tricotée (3) est noyée au moins partiellement dans une couche fibreuse (2) du matériau en feuille, la structure tricotée présentant des mailles ayant une taille suffisamment grande pour permettre la pénétration des fibres à travers les mailles. 26. Matériau selon la revendication précédente, caractérisé par le fait que les mailles de la structure forment des vides ayant une surface d'au moins 0,1 mm2, notamment d'au moins 1 mm2, mieux d'au moins 5 mm2, notamment d'au moins environ 9 mm2 ou 16 mm2, lorsque la structure est à plat et observée de dessus. 27. Matériau selon l'une des revendications 25 et 26, caractérisé par le fait que la structure (3) comporte au moins une portion noyée dans au moins une couche du matériau en feuille et au moins une portion découverte, notamment une succession de portions alternativement noyées et découvertes. 28. Matériau selon la revendication 1, caractérisé par le fait que la structure est entièrement noyée dans le matériau en feuille. 29. Matériau selon la revendication 1, caractérisé par le fait que la structure vient sur toute sa longueur à affleurement d'une face extérieure (4) du matériau en feuille (2). 30. Matériau selon l'une quelconque des revendications précédentes, caractérisé par le fait que la structure (3) présente une largeur inférieure à celle du matériau en feuille (2). 31. Matériau selon l'une quelconque des revendications précédentes, 5 caractérisé par le fait que la structure s'étend d'un premier bord du matériau en feuille à un deuxième bord, opposé au premier. 32. Matériau selon l'une quelconque des revendications précédentes, caractérisé par le fait qu'il incorpore une unique structure tricotée. 33. Matériau selon l'une quelconque des revendications 1 à 31, caractérisé par 10 le fait qu'il incorpore au moins deux structures tricotées. 34. Matériau selon la revendication précédente, caractérisé par le fait qu'il incorpore une première structure tricotée dans une zone médiane et des deuxième et troisième structures tricotées sensiblement parallèles à la première et s'étendant le long de deux bords opposés du matériau en feuille. 35. Document (1), notamment de sécurité et/ou de valeur, comportant un matériau en feuille (2) tel que défini dans l'une quelconque des revendications précédentes. 36. Document selon la revendication précédente, caractérisé par le fait qu'il constitue l'un des éléments suivants: un billet de banque, un papier de sécurité, un feuillet ou une couverture de passeport, un visa, un coupon, un document de valeur autre qu'un billet de banque, par exemple un chèque ou une carte de crédit, une étiquette de protection et/ou d'authentification, une étiquette de traçabilité. 37. Support d'impression comportant un matériau en feuille selon l'une quelconque des revendications 1 à 34. 38. Structure tricotée destinée à être incorporée au moins partiellement dans un matériau en feuille, la structure comportant au moins un élément d'authentification et/ou d'identification. 39. Procédé de fabrication d'un matériau en feuille comportant les étapes 5 suivantes: - former au moins une couche fibreuse par dépôt de fibres sur une surface immergée dans une dispersion de matière fibreuse, amener une structure tricotée au contact de la couche fibreuse en formation. 40. Procédé de fabrication d'un matériau en feuille, comportant les étapes suivantes: - former un premier jet de papier (20) par dépôt de fibres sur une première surface (21) immergée dans une dispersion de matière fibreuse, former un deuxième jet de papier (23) par dépôt de fibres sur une 15 deuxième surface (25) immergée dans une dispersion de matière fibreuse, amener une structure tricotée entre les premier et deuxième jets de papier, assembler les premier et deuxième jets de papier de manière à prendre en sandwich la structure tricotée. 41. Procédé d'authentification et/ou d'identification d'un document de 20 sécurité et/ou de valeur comportant un matériau en feuille incorporant une structure tricotée, comportant les étapes suivantes: acquérir au moins une information caractéristique du maillage de la structure tricotée, vérifier l'authenticité et/ou l'identité du document à partir au moins de ladite information. 42. Procédé d'authentification et/ou d'identification d'une structure tricotée incorporée dans un matériau en feuille, dans lequel on analyse au moins un fil de la structure, notamment par une analyse optique, chimique et/ou mécanique et/ou par une analyse des propriétés biologiques, électriques ou électromagnétiques dudit au moins un